(57)【要約】【課題】複数種の蛍光体を均一に混じり合った状態で沈降させることができ、発光効率が良好であり、常に所定の発光色を得ることができる付加反応硬化型シリコーン樹脂組成物及び光半導体装置を提供する。【解決手段】１分子中にＳｉＨ基と反応する珪素結合アルケニル基を少なくとも２個有するオルガノビニルポリシロキサン（Ａ）と、１分子中に少なくとも２個のＳｉＨ基を有するオルガノ水素ポリシロキサン（Ｂ）と、付加反応に必要な硬化触媒（Ｃ）と、下記式（１）で表わされ、重量平均分子量が８０，０００以下であるオルガノポリシロキサン（Ｄ）と、（ＨＯ）Ｒ２ＳｉＯ−（ＳｉＲ２Ｏ）ｎ−ＳｉＲ２（ＯＨ）（１）（式中、Ｒは同種または異種の一価炭化水素基であり、ｎはｎ≧０を満たす整数である。）から成ることを特徴とする付加反応硬化型シリコーン樹脂組成物及びこれで封止された光半導体装置である。【選択図】なし【特許請求の範囲】
【請求項１】
１分子中にＳｉＨ基と反応する珪素結合アルケニル基を少なくとも２個有するオルガノビニルポリシロキサン（Ａ）と、
１分子中に少なくとも２個のＳｉＨ基を有するオルガノ水素ポリシロキサン（Ｂ）と、
付加反応に必要な硬化触媒（Ｃ）と、
下記式（１）で表わされ、重量平均分子量が８０，０００以下であるオルガノポリシロキサン（Ｄ）と、
（ＨＯ）Ｒ２ＳｉＯ−（ＳｉＲ２Ｏ）ｎ−ＳｉＲ２（ＯＨ）        （１）
（式中、Ｒは同種または異種の一価炭化水素基であり、ｎはｎ≧０を満たす整数である。）
から成ることを特徴とする付加反応硬化型シリコーン樹脂組成物。
【請求項２】
オルガノポリシロキサン（Ｄ）は、オルガノビニルポリシロキサン（Ａ）とオルガノ水素ポリシロキサン（Ｂ）の合計１００重量部に対して０．１〜１５重量部であることを特徴とする請求項１記載の付加反応硬化型シリコーン樹脂組成物。
【請求項３】
さらに２種類以上の蛍光体（Ｅ）を含むことを特徴とする請求項１又は請求項２記載の付加反応硬化型シリコーン樹脂組成物。
【請求項４】
前記蛍光体（Ｅ）は、少なくとも比重４．０以上の蛍光体（Ｅ１）と比重４．０未満の蛍光体（Ｅ２）を含有することを特徴とする請求項１乃至請求項３のいずれかに記載の付加反応硬化型シリコーン樹脂組成物。
【請求項５】
請求項１乃至請求項４のいずれかに記載の付加反応硬化型シリコーン樹脂組成物の硬化物で光半導体素子が封止されていることを特徴とする光半導体装置。
【発明の詳細な説明】
【技術分野】
【０００１】
本発明は、比重の異なる複数種の蛍光体を分散させたのち、均一に混じり合った状態で沈降させて硬化する付加反応硬化型シリコーン樹脂組成物及びこの硬化物によって光半導体素子が封止された光半導体装置に関する。
【背景技術】
【０００２】
従来、光半導体素子が樹脂で封止された光半導体装置である発光ダイオード（ＬＥＤ）は、１種または複数種の蛍光体を付加反応硬化型シリコーン樹脂組成物に分散させ、光半導体素子を該組成物によって封止し硬化させることで、光半導体素子から発せられる青色光等と、蛍光体がこれらの光を吸収して発する光とを組み合わせて白色光や必要とする色を得ている。
【０００３】
複数種の蛍光体を分散させる付加反応硬化型シリコーン樹脂組成物としては、使用前に蛍光体の沈降を抑制でき、光半導体素子が封止された複数の光半導体装置を作製したときに、得られた複数の光半導体装置から発せられる光の色のばらつきが生じ難い光半導体装置用封止剤として、下記特許文献１の請求項１に示される特定の化学式（１）で表され、かつアリール基及びアルケニル基を有する第１のオルガノポリシロキサン（但し、珪素原子に結合した水素原子を有するオルガノポリシロキサンを除く）と、同特定の化学式（５１）で表され、かつアリール基及び珪素原子に結合した水素原子を有する第２のオルガノポリシロキサンと、ヒドロシリル化反応用触媒とを含み、前記第２のオルガノポリシロキサンの全構造単位１００モル％中、ジフェニルシロキサン構造単位の割合が３０モル％以上である、光半導体装置用封止剤が提案されている（特許文献１）。
【０００４】
また、耐熱性、耐光性に優れ、時間の経過に伴う蛍光体の沈降・凝集が抑制された、蛍光体が均一に分散した蛍光体含有シリコーン系組成物として、アルケニル基および／またはヒドロシリル基を有するポリシロキサン（ａ）、（ａ）成分とヒドロシリル化反応可能なヒドロシリル基またはアルケニル基を有する化合物（ｂ）、および必要に応じてアルケニル基またはヒドロシリル基を１分子中に１個有する有機ケイ素化合物（ａ’）、とを蛍光体の存在下でヒドロシリル化反応することにより得られることを特徴とする蛍光体含有シリコーン系組成物が提案されている（特許文献２）
【先行技術文献】
【特許文献】
【０００５】
【特許文献１】特開２０１３−５３１８６号公報
【特許文献２】特開２０１７−１６０４５３号公報
【０００６】
しかしながら、特許文献１に係る光半導体装置用封止剤や特許文献２に係る蛍光体含有シリコーン系組成物は、蛍光体が均一に混合され分散された状態で封止剤又は組成物が硬化した場合は、発光素子からの光により発熱した蛍光体が実装基板より離れているため、実装基板を介しての放熱が難しく、実装基板に仮に放熱性に優れた金属基板を使用しても同様に十分な放熱が難しく、結果として発熱した蛍光体により発光効率が低下するという課題がある。また、蛍光体が均一に混合され分散されているといっても封止剤又は組成物を熱硬化させる際の温度上昇過程において、該封止剤又は組成物の樹脂粘度が低下し僅かな蛍光体の沈降が起こる場合がある。これは封止剤又は組成物の粘度が高粘度であっても同様であり、この場合、硬化後のＬＥＤの色の均一性が十分でない、という課題がある。
【０００７】
また、特許文献１に係る光半導体装置用封止剤においては、複数種の蛍光体をまず分散させ、次に沈降させた状態で封止剤を硬化させると、複数種の蛍光体が比重の異なる蛍光体である場合、比重の重い蛍光体が下層に多く沈降し、逆に比重の軽い蛍光体は上層に多く留まる場合があって、複数種の蛍光体が不均一に分散された状態となり、所定の発光色が得られない場合があるという課題がある。
【発明の概要】
【発明が解決しようとする課題】
【０００８】
本発明が解決しようとする課題は、複数種の蛍光体を沈降させた状態で、封止剤である付加反応硬化型シリコーン樹脂組成物を硬化させることにより、発光効率が良好であり、また比重の異なる複数種の蛍光体を配合し、組成物を加熱等することにより該複数種の蛍光体を沈降させても、複数種の蛍光体を均一に混じり合った状態で沈降させることができ、常に所定の発光色を得ることができる付加反応硬化型シリコーン樹脂組成物及びこの硬化物で光半導体素子が封止されている光半導体装置を提供することにある。
【課題を解決するための手段】
【０００９】
上記課題を解決するため、請求項１記載の発明は、
１分子中にＳｉＨ基と反応する珪素結合アルケニル基を少なくとも２個有するオルガノビニルポリシロキサン（Ａ）と、
１分子中に少なくとも２個のＳｉＨ基を有するオルガノ水素ポリシロキサン（Ｂ）と、
付加反応に必要な硬化触媒（Ｃ）と、
下記式（１）で表わされ、重量平均分子量が８０，０００以下であるオルガノポリシロキサン（Ｄ）と、
（ＨＯ）Ｒ２ＳｉＯ−（ＳｉＲ２Ｏ）ｎ−ＳｉＲ２（ＯＨ）        （１）
（式中、Ｒは同種または異種の一価炭化水素基であり、ｎはｎ≧０を満たす整数である。）
から成ることを特徴とする付加反応硬化型シリコーン樹脂組成物を提供する。
【００１０】
また、請求項２記載の発明は、
オルガノポリシロキサン（Ｄ）は、オルガノビニルポリシロキサン（Ａ）とオルガノ水素ポリシロキサン（Ｂ）の合計１００重量部に対して０．１〜１５重量部であることを特徴とする請求項１記載の付加反応硬化型シリコーン樹脂組成物を提供する。
【００１１】
また、請求項３記載の発明は、さらに２種類以上の蛍光体（Ｅ）を含むことを特徴とする請求項１又は請求項２記載の付加反応硬化型シリコーン樹脂組成物を提供する。
【００１２】
また、請求項４記載の発明は、前記蛍光体（Ｅ）は、少なくとも比重４．０以上の蛍光体（Ｅ１）と比重４．０未満の蛍光体（Ｅ２）を含有することを特徴とする請求項１乃至請求項３のいずれかに記載の付加反応硬化型シリコーン樹脂組成物を提供する。
【００１３】
また請求項５記載の発明は、請求項１乃至請求項４のいずれかに記載の付加反応硬化型シリコーン樹脂組成物の硬化物で光半導体素子が封止されていることを特徴とする光半導体装置を提供する。
【発明の効果】
【００１４】
本発明の付加反応硬化型シリコーン樹脂組成物は、加熱硬化する際に、複数種の比重の異なった蛍光体が均一に混じり合った状態で沈降して実装基板に接した状態で硬化する効果があり、発光素子からの光により発熱する蛍光体の熱は実装基板を介して効率よく放熱される効果がある。このため結果として本発明の付加反応硬化型シリコーン樹脂組成物によって封止された光半導体装置は発光効率が高い、という効果がある。また、沈降した蛍光体は例え比重が異なっていても均一に混合された状態で硬化しているため、常に所定の発光色を得ることができ、得られる光にばらつきが無い、という効果がある。 
【発明を実施するための形態】
【００１５】
以下、本発明に係る付加反応硬化型樹脂組成物について具体的に説明する。
【００１６】
＜オルガノビニルポリシロキサン（Ａ）＞
本発明に使用するオルガノビニルポリシロキサン（Ａ）は、１分子中にＳｉＨ基と反応する珪素結合アルケニル基を少なくとも２個有し、該アルケニル基はビニル基、アリル基、プロペニル基、イソプロペニル基、ブテニル基、イソブテニル基、ヘキセニル基などの炭素−炭素二重結合である。該オルガノポリシロキサン（Ａ）は例えば主鎖がジオルガノシロキサンの繰返し単位であり、末端がトリオルガノシロキサン構造であるものが例示され、分岐や環状構造を有するものであってもよい。末端や繰返し単位中のケイ素に結合するオルガノ基としてはメチル基、エチル基、フェニル基などが例示される。具体例としては、両末端にビニル基を有するメチルフェニルポリシロキサンが挙げられる。
【００１７】
＜オルガノ水素ポリシロキサン（Ｂ）＞
本発明に使用するオルガノ水素ポリシロキサン（Ｂ）は、１分子中に少なくとも２個のＳｉＨ基を含有する。珪素原子に結合している水素原子の含有量は１．０ｍｍｏｌ／ｇ〜２０．０ｍｍｏｌ／ｇであることが好ましく、１．０ｍｍｏｌ／ｇ以上であると硬化性がよくなり、硬さも得やすくなる。水素原子の含有量が２０．０ｍｍｏｌ／ｇ超であると、硬化物表面にタックが生じやすくなる。良好な硬さを得るためには水素原子含有比率が１.５ｍｍｏｌ／ｇ以上であることがより好ましい。タックを生じ難くするためには水素原子含有量は１０．０ｍｍｏｌ／ｇ未満であることがより好ましい。珪素原子に結合するオルガノ基としては、メチル基、エチル基、フェニル基などが例示される。該オルガノ水素ポリシロキサンは、例えば直鎖状または分岐鎖状、であってもよく、具体例としては、メチルフェニル水素ポリシロキサンが挙げられる。
【００１８】
＜付加反応に必要な硬化触媒（Ｃ）＞
付加反応に必要な硬化触媒（Ｃ）は、上記（Ａ）成分と上記（Ｂ）成分のヒドロシリル化反応を促進させるために添加され、ヒドロシリル化反応の触媒活性を有する公知の金属、金属化合物、金属錯体などを用いることができる。特に白金、白金化合物、それらの錯体を用いることが好ましい。これらの触媒は単独で使用してもよく、２種以上を併用してもよい。また、助触媒を併用してもよい。硬化触媒（Ｃ）の配合量は組成物全体に対して０．１ｐｐｍ〜１０００ｐｐｍとすることが好ましく、より好ましくは０．５〜２００ｐｐｍであり、さらにより好ましくは１〜５０ｐｐｍである。
【００１９】
＜オルガノポリシロキサン（Ｄ）＞
本発明に使用するオルガノポリシロキサン（Ｄ）は、下記式（１）で表わされ、重量平均分子量が８０，０００以下である。
（ＨＯ）Ｒ２ＳｉＯ−（ＳｉＲ２Ｏ）ｎ−ＳｉＲ２（ＯＨ）        （１）
（式中、Ｒは同種または異種の一価炭化水素基であり、ｎはｎ≧０を満たす整数である。）
重量平均分子量とは、ゲル浸透クオマトグラフィーにより測定される値をいい、重量平均分子量が８０，０００超では、２種以上の蛍光体を含ませた場合に、該蛍光体が均一に分散しないか、加熱硬化時に沈降しても均一に混合された状態でない場合がある。
【００２０】
オルガノポリシロキサン（Ｄ）の配合量は、上記オルガノビニルポリシロキサン（Ａ）とオルガノ水素ポリシロキサン（Ｂ）の合計１００重量部に対して０．１〜１５重量部であることが好ましく、０．１重量部未満では、２種以上の蛍光体を含ませた場合に該蛍光体が均一に分散しないか、加熱硬化時に沈降しても均一に混合された状態でない場合がある。１５重量部超では組成物が硬化した際の硬度が低くなり耐熱性が低下し、またオルガノビニルポリシロキサン（Ａ）とオルガノ水素ポリシロキサン（Ｂ）との相溶性が低下して組成物が硬化した際の光透過率が低下する場合がある。
【００２１】
＜２種類以上の蛍光体（Ｅ）＞
本発明に使用する２種類以上の蛍光体（Ｅ）は、例えば黄色蛍光体としては、Ｙ３（Ａｌ，Ｇａ）５Ｏ１２；Ｃｅ、（Ｙ，Ｇｄ）３Ａｌ５Ｏ１２；Ｃｅ等のＹＡＧ系蛍光体、Ｔｂ３Ａｌ５Ｏ１２；Ｃｅ等のＴＡＧ系蛍光体、ＣａＧａ２Ｓ４；Ｅｕ等の硫化物系蛍光体、（Ｓｒ，Ｃａ，Ｂａ）２ＳｉＯ４；Ｅｕ等のシリケート系蛍光体、Ｃａ−α−Ｓｉａｌｏｎ；Ｅｕ等のオキシナイトライド系蛍光体が挙げられ、緑色蛍光体としては、ＳｒＧａ２Ｓ４；Ｅｕ、（Ｂａ，Ｓｒ）２ＳｉＯ４；Ｅｕ、Ｃａ３Ｓｃ２Ｓｉ３Ｏ１２；Ｃｅ、ＣａＳｃ２Ｏ４；Ｃｅ、β−Ｓｉａｌｏｎ；Ｅｕ、（Ｓｒ，Ｂａ）Ｓｉ２Ｏ２Ｎ２；Ｅｕ、Ｂａ３Ｓｉ６Ｏ１２Ｎ２；Ｅｕ等が挙げられ、赤色蛍光体としては（Ｃａ，Ｓｒ）２Ｓｉ５Ｎ８；Ｅｕ、ＣａＡｌＳｉＮ３；Ｅｕ等のナイトライド系蛍光体、（Ｓｒ，Ｃａ）Ｓ；Ｅｕ、（Ｓｒ，Ｂａ）３ＳｉＯ５；Ｅｕ、Ｋ２ＳｉＦ６；Ｍｎ等が挙げられ、青色蛍光体としては、（Ｓｒ，Ｃａ，Ｂａ，Ｍｇ）１０（ＰＯ４）６Ｃｌ２；Ｅｕ、（Ｂａ，Ｓｒ）ＭｇＡｌ１０Ｏ１７；Ｅｕ、ＳｒＳｉ９Ａｌ１９ＯＮ３１；Ｅｕ、（Ｓｒ，Ｂａ）３ＭｇＳｉ２Ｏ８；Ｅｕ等が挙げられるがこれらに限定されるものではない。これら蛍光体は２種以上を任意の比率及び組み合わせで用いることができる。２種類以上の蛍光体を用いることでＬＥＤの演色性が向上する。
【００２２】
比重が４．０以上の蛍光体（Ｅ１）としては、例えば黄色蛍光体のＹ３（Ａｌ，Ｇａ）５Ｏ１２；Ｃｅが、また比重が４．０未満の蛍光体（Ｅ２）としては、例えば赤色蛍光体のＣａＡｌＳｉＮ３；Ｅｕがある。
【００２３】
本組成物には、その他任意の成分として、３−メチル−１−ブチン−３−オール、３,５−ジメチル−１−ヘキシン−３−オール、エチニルシクロヘキサノール等のアルキンアルコール；３−メチル−３−ペンテン−１−イン、３,５−ジメチル−３−ヘキセン−１−イン等のエンイン化合物；１,３,５,７−テトラメチル−１,３,５,７−テトラビニルシクロテトラシロキサン、１,３,５,７−テトラメチル−１,３,５,７−テトラヘキセニルシクロテトラシロキサン、１，３ジビニルテトラメチルジシロキサン等の脂肪族不飽和結合を有する化合物、ベンゾトリアゾール等の反応抑制剤を含有してもよい。この反応抑制剤は硬化性を抑制しない程度の含有量として（Ａ）成分と（Ｂ）成分と（Ｃ）成分の合計１００重量部に対して０.０００１〜１重量部の範囲内であることが好ましい。
【００２４】
また、本組成物には、その接着性を向上させるために接着性付与剤を含有してもよい。この接着性付与剤としては、エポキシ基またはアルコキシ基含有有機ケイ素化合物、またはそれらの縮合物を用いても良い。このアルコキシ基としてはメトキシ基、エトキシ基、プロポキシ基、ブトキシ基、メトキシエトキシ基が例示され、特に、メトキシ基であることが好ましい。また、この有機ケイ素化合物のケイ素原子に結合するアルコキシ基以外の基としては、アルキル基、アルケニル基、アリール基、アラルキル基、ハロゲン置換アルキル基等の置換もしくは非置換の一価炭化水素基；３−グリシドキシプロピル基、４−グリシドキシブチル基等のグリシドキシアルキル基；２−(３,４−エポキシシクロヘキシル)エチル基、３−(３,４−エポキシシクロヘキシル)プロピル基等のエポキシシクロヘキシルアルキル基；４−オキシラニルブチル基、８−オキシラニルオクチル基等のオキシラニルアルキル基等のエポキシ基含有一価有機基；３−メタクリロキシプロピル基等のアクリル基含有一価有機基；水素原子が例示される。またこの有機ケイ素化合物は前記（Ａ）成分又は（Ｂ）成分と反応し得る基を有することが好ましく、具体的には、ケイ素原子結合アルケニル基またはケイ素原子結合水素原子を有することが好ましい。また、各種の基材に対して良好な接着性を付与できることから、この有機ケイ素化合物は一分子中に少なくとも１個のエポキシ基含有一価有機基を有するものであることが好ましい。
【００２５】
また、本組成物には、さらに耐熱性を向上させるために酸化防止剤を含有してもよい。この酸化防止剤としては一般的に使用されているものを用いる事ができる。例えばヒンダートフェノール系の他、リン系、ヒンダートアミン系、チオエーテル系酸化防止剤が挙げられる。この酸化防止剤の含有量として（Ａ）成分と（Ｂ）成分と（Ｃ）成分の合計１００重量部に対して０.０００１〜１重量部の範囲内であることが好ましい。
【００２６】
また本組成物には発明の目的を損なわない程度に、その他任意成分として粘度調整、硬さ調整のために炭酸カルシウム、硅砂、タルク、カーボンブラック、酸化チタン、酸化亜鉛、カオリン、二酸化ケイ素、メラミン等の無機充填材を含有してもよく、有機充填材、硬化樹脂の補強のためにガラス繊維等の補強材、軽量化及び粘度調整などのためにシラスバルーン、ガラスバルーン等の中空体を添加できる。その他、酸化防止剤、有機顔料、蛍光顔料、腐食防止剤などを適宜使用することができる。
【００２７】
本発明の請求項５に記載の光半導体装置は、上記請求項１乃至請求項４のいずれかに記載の付加反応硬化型シリコーン樹脂組成物の硬化物により光半導体（ＬＥＤ）等の光半導体素子が封止されている光半導体装置である。
【実施例】
【００２８】
次に、本発明である付加反応硬化型シリコーン樹脂組成物について、実施例及び比較例により詳細に説明する。
【００２９】
＜実施例及び比較例＞
オルガノビニルポリシロキサン（Ａ）として、末端ＭＶｉ単位で封止され、Ｑ単位を有する重量平均分子量３，９００の分岐鎖状ジメチルビニルポリシロキサン（Ａ１）と、末端ＭＶｉ単位で封止され、重量平均分子量６９，０００の直鎖状ジメチルビニルポリシロキサン（Ａ２）と、末端ＭＶｉ単位で封止され、重量平均分子量３５，０００の直鎖状ジメチルビニルポリシロキサン（Ａ３）を使用し、オルガノ水素ポリシロキサン（Ｂ）として、末端ＭＨ単位で封止され、Ｑ単位を有する重量平均分子量１，６００の分岐鎖状ジメチル水素ポリシロキサン（Ｂ１）(水素原子の含有量は７ｍｍｏｌ／ｇ)を使用し、付加反応に必要な硬化触媒（Ｃ）として、白金−ビニルダイマー錯体（白金含有量１２重量％）を使用し、オルガノポリシロキサン（Ｄ）として、重量平均分子量が７６０であるヒドロキシ末端ジメチルポリシロキサン（Ｄ１）と、重量平均分子量が１，６００であるヒドロキシ末端ジメチルジフェニルポリシロキサン（Ｄ２）と、重量平均分子量が８５０であるヒドロキシ末端ジメチルビニルポリシロキサン（Ｄ３）と、重量平均分子量が９１，０００であるヒドロキシ末端ジメチルビニルポリシロキサン（Ｄ４）を使用し、比重４．０以上の蛍光体（Ｅ１）としてセリウムドープイットリウム・アルミニウム・ガーネット蛍光体（Ｙ３（Ａｌ，Ｇａ）５Ｏ１２；Ｃｅ、比重：４．５、粒子径：体積によるメジアン径（Ｄ５０）：１７．０μｍ）を、比重４．０未満の蛍光体（Ｅ２）として、ユーロピウムドープカルシウム・アルミニウム・シリコンナイトライド蛍光体（ＣａＡｌＳｉＮ３；Ｅｕ、比重：３．２、粒子径：体積によるメジアン径（Ｄ５０）：１８．１μｍ）を使用し、反応抑制剤としてエチニルシクロヘキサノールを使用し、表１に示す配合にて均一に混合し、実施例１乃至実施例４及び比較例１乃至比較例４の付加反応硬化型シリコーン樹脂組成物を得た。なお、上記略号はそれぞれ以下の構造式で表される。
【００３０】
ＭＶｉ単位：（ＣＨ３）２（ＣＨ２＝ＣＨ）ＳｉＯ１／２
ＭＨ単位：（ＣＨ３）２ＨＳｉＯ１／２
Ｑ単位：ＳｉＯ４／２
【００３１】
【表１】
2019182917.tif 000002
【００３２】
＜評価項目及び評価方法＞
【００３３】
＜蛍光体の均一沈降性＞
表１の配合にて均一に混合した組成物を、混合後２３℃にて１５時間静置し、その後１５０℃４時間加熱し硬化物を得る。該硬化物の断面を光学顕微鏡（倍率２０倍）で観察し、配合した蛍光体（Ｅ１）と蛍光体（Ｅ２）が均一に沈降しているかどうかを評価した。均一に沈降しているものを○、そうでないものを×と評価した。
【００３４】
＜硬度（ショアＡ）＞
各付加反応硬化型シリコーン樹脂組成物を１５０℃４時間で硬化させ、厚み６ｍｍの試験体を作製した。ＪＩＳ  Ｋ６２５３−３（加硫ゴム及び熱可塑性ゴム−硬さの求め方−第３部：デュロメータ硬さ）に準拠し、タイプＡデュロメータを用いて２３℃において硬度（ショアＡ）を測定した。
【００３５】
＜全光線透過率＞
表１の配合から蛍光体（Ｅ１）及び蛍光体（Ｅ２）を除いた各付加反応硬化型シリコーン樹脂組成物を１５０℃４時間で金型により硬化させ、厚み２ｍｍの試験体を作製し、該試験体をヘイズメーター（株式会社東洋精機製作所）を用いてＤ６５光源における全光線透過率（％）を測定した。  
【００３６】
＜評価結果＞
評価結果を表２に示す。
【００３７】
【表２】
2019182917.tif 000003